(57)【要約】【課題】  電子部品や基板の接合部分を予備加熱したり、はんだを溶解に必要な温度以上に加熱することなく、溶融はんだを直接接合部分に噴射することによってより良好なはんだ付け性を確保しつつはんだ付けを行うことが可能なはんだ付け装置、はんだ付け方法およびはんだ付け品の製造方法を提供することである。【解決手段】  はんだ付け装置は、被はんだ付け部品の接合部分に溶融した線状のはんだを噴射するはんだ噴射手段と、前記噴射された線状のはんだを通電により加熱する通電手段とを備えている。【選択図】図１
2010283315.tif 000002
【特許請求の範囲】
【請求項１】
被はんだ付け部品の接合部分に溶融した線状のはんだを噴射するはんだ噴射手段と、
前記噴射された線状のはんだを通電により加熱する通電手段と、
を備えたはんだ付け装置。
【請求項２】
前記溶融したはんだの噴射量を制御する噴射量制御手段をさらに備える請求項１記載のはんだ付け装置。
【請求項３】
前記噴射量制御手段は、前記溶融したはんだの噴射時間を調整することにより前記溶融したはんだの噴射量を制御する噴射時間調整手段を備える請求項２記載のはんだ付け装置。
【請求項４】
前記噴射量制御手段は、前記溶融したはんだの圧力を調整することにより前記溶融したはんだの噴射量を制御する圧力調整手段を備える請求項２または３記載のはんだ付け装置。
【請求項５】
前記噴射量制御手段は、前記溶融した線状のはんだの直径を調整する孔を有する交換可能なオリフィスを備える請求項２乃至４のいずれか１項に記載のはんだ付け装置
【請求項６】
前記噴射手段は、前記溶融したはんだを生成する溶解炉と、前記溶解炉内に不活性ガスを供給するガス供給装置とを備える請求項１乃至５のいずれか１項に記載のはんだ付け装置。
【請求項７】
前記通電手段は、前記溶融したはんだと通電可能な前記噴射手段の位置に接続される第１の電極と、前記被はんだ付け部品に接続される第２の電極とを備える請求項１乃至６のいずれか１項に記載のはんだ付け装置。
【請求項８】
前記通電手段は、前記溶融したはんだと通電可能な前記噴射手段の位置に接続される第１の電極と、前記被はんだ付け部品から離れ、かつ前記噴射したはんだと接触する位置に配置された第２の電極とを備える請求項１乃至６のいずれか１項に記載のはんだ付け装置。
【請求項９】
前記第２の電極を前記被はんだ付け部品から引き離す駆動手段をさらに備える請求項７記載のはんだ付け装置。
【請求項１０】
前記はんだからアーク放電が発生しないように前記はんだが途切れる前に前記通電を停止させるスイッチ手段を更に備える請求項１乃至９のいずれか１項に記載のはんだ付け装置。
【請求項１１】
被はんだ付け部品の接合部分に溶融した線状のはんだを噴射するステップと、
前記噴射された線状のはんだを通電により加熱するステップと、
を有するはんだ付け方法。
【請求項１２】
前記はんだの噴射に先立ってまたは前記はんだの噴射と同時に前記接合部分にフラックスを塗布するステップをさらに有する請求項１１記載のはんだ付け方法。
【請求項１３】
被はんだ付け部品の接合部分に溶融した線状のはんだを噴射するステップと、
前記噴射された線状のはんだを通電により加熱するステップと、
を有するはんだ付け品の製造方法。
【発明の詳細な説明】
【技術分野】
【０００１】  本発明は、電子部品と基板との接合部分に溶融はんだ合金を噴射してはんだ付けを行うはんだ付け装置、はんだ付け方法およびはんだ付け品の製造方法に関する。
【背景技術】
【０００２】  従来、電子部品を基板にはんだ付けする方法として、接合部分を外部から局部加熱する方式が採られている。物理的には接合部分の加熱方式として、はんだごてによる熱伝導を利用する第１の加熱方式、赤外線やレーザを照射することにより輻射を利用する第２の加熱方式（例えば、特許文献１参照）および気体や溶融はんだ等の液体を噴流および対流させて熱伝達を利用する第３の加熱方式（例えば、非特許文献１参照）が存在する。【０００３】  第１のはんだごてを用いたはんだ付け方法は、はんだごての熱ではんだ付け部分を予熱してから糸状のはんだ合金を溶かしてはんだ付けを行うというものである。しかしながら、予熱に時間を要し、はんだの溶融状態に応じてはんだ使用量にバラツキが生じるという欠点がある。【０００４】  第２のレーザによる加熱は、はんだを溶かすだけでなく、はんだ付け部の予備的な加熱にも利用されている。したがってはんだ付けに時間を要するだけでなく、はんだの使用量にバラツキが生じやすいという欠点がある。【０００５】  第３の溶融はんだを噴流するはんだ付け方法は、対流する溶融はんだからの熱で基板を加熱するというものである。しかしながら、基板の加熱に時間を要するという問題がある。そこで溶融はんだを用いて高精度かつ高速にはんだ付けする方法として、溶融はんだ合金を直接接合部分へ噴射するという方法が提案されている（例えば、特許文献２参照）。
【先行技術文献】
【特許文献】
【０００６】
【特許文献１】特開２００５−１１１５３１号公報
【特許文献２】特開２００８−０８５２４７号公報
【非特許文献】
【０００７】
【非特許文献１】ＪＩＳ  Ｃ  ６００６８−２−５８
【発明の概要】
【発明が解決しようとする課題】
【０００８】  しかしながら、従来の溶融はんだ合金を直接接合部分へ噴射する方法では、ボール状の溶融はんだがはんだ付け部に供給される。このため、溶融はんだのもつ熱量では接合部分が十分に加熱される前に溶融はんだが凝固し、はんだが接合部分に溶着しない恐れがある。仮にボール状の溶融はんだの一部が接合部分に溶着したとしても、溶融はんだが接合部分の周囲に濡れ広がる以前に冷やされて凝固すると、広い溶着面積が得られないという問題がある。【０００９】  そこで電子部品や基板を局所的に予備加熱したり、噴射される溶融はんだが凝固しないような温度とするために溶融はんだを生成するための溶解炉の炉内温度を高く設定することによって、はんだ付け性が確保されている。【００１０】  しかしながら、接合部分を予備加熱する場合には、接合部分の加熱設備や加熱時間を要することになる。また、溶解炉内の温度を高くするためには、高温に対する溶解炉の耐久性が必要となるのみならず、溶解炉内においてはんだが酸化して劣化するという問題がある。【００１１】  本発明は、かかる従来の課題を解決するためになされたものであり、電子部品や基板の接合部分を予備加熱したり、はんだを溶解に必要な温度以上に加熱することなく、溶融はんだを直接接合部分に噴射することによってより良好なはんだ付け性を確保しつつはんだ付けを行うことが可能なはんだ付け装置、はんだ付け方法およびはんだ付け品の製造方法を提供することを目的とする。
【課題を解決するための手段】
【００１２】  本発明に係るはんだ付け装置は、上述の目的を達成するために、被はんだ付け部品の接合部分に溶融した線状のはんだを噴射するはんだ噴射手段と、前記噴射された線状のはんだを通電により加熱する通電手段とを備えたものである。【００１３】  また、本発明に係るはんだ付け方法は、上述の目的を達成するために、被はんだ付け部品の接合部分に溶融した線状のはんだを噴射するステップと、前記噴射された線状のはんだを通電により加熱するステップとを有するものである。【００１４】  また、本発明に係るはんだ付け品の製造方法は、上述の目的を達成するために、被はんだ付け部品の接合部分に溶融した線状のはんだを噴射するステップと、前記噴射された線状のはんだを通電により加熱するステップとを有するものである。
【発明の効果】
【００１５】  本発明に係るはんだ付け装置、はんだ付け方法およびはんだ付け品の製造方法によれば、電子部品や基板の接合部分を予備加熱したり、はんだを溶解に必要な温度以上に加熱することなく、溶融はんだを直接接合部分に噴射することによってより良好なはんだ付け性を確保しつつはんだ付けを行うことができる。
【図面の簡単な説明】
【００１６】
【図１】本発明の実施の形態に係るはんだ付け装置の構成を示す断面図。
【図２】図１に示す部品側電極を被はんだ付け部品の接合部分となる電子部品の端子に接触可能な位置に配置した例を示す図。
【図３】図１に示す部品側電極を被はんだ付け部品の接合部分となる基板のランド部に接触可能な位置に配置した例を示す図。
【図４】図１に示す部品側電極を被はんだ付け部品に接触させずに接合部分の近傍において溶融はんだ合金に接触可能な位置に配置した例を示す図。
【図５】図１に示す部品側電極を接合部分と電気的に接続されている被はんだ付け部品の任意の部位と接続した例を示す図。
【図６】図１に示すはんだ付け装置によるはんだ付け試験の結果と従来のはんだ付け方法によるはんだ付け試験の結果とを比較した図。
【図７】図６に示すはんだ付けの評価結果を模式図に説明する図。
【発明を実施するための形態】
【００１７】  以下、本発明に係るはんだ付け装置、はんだ付け方法およびはんだ付け品の製造方法の実施の形態について添付図面を参照して説明する。
【００１８】（構成および機能）
図１は、本発明の実施の形態に係るはんだ付け装置の構成を示す断面図である。
【００１９】  はんだ付け装置１は、溶融はんだ噴射系２、部品駆動系３、フラックス噴霧系４および制御系５を備えている。溶融はんだ噴射系２は、はんだ溶解炉６、連結路７、開閉弁室８、開閉弁９、開閉弁駆動装置１０、オリフィス１１、通電装置１２、第１の電極としての装置側電極１３、第２の電極としての部品側電極１４、絶縁部品１５、ガス供給路１６、ガス供給装置１７およびガス圧調整部１８を備えている。制御系５は、開閉弁制御部１９、通電条件制御部２０、部品駆動制御部２１および同期部２２を有する。制御系５やガス圧調整部１８等の情報処理を行うための構成要素は、回路またはコンピュータにプログラムを読み込ませることにより構築することができる。
【００２０】  部品駆動系３は、電子部品２３や基板２４等のはんだ付けの目的となる被はんだ付け部品２５をセットし、セットした部品の接合部分２６を部品駆動制御部２１からの制御信号に従って所望の位置に移動させることによりはんだ付け部となる接合部分２６の位置決めを行う機能を有する。部品駆動系３は、例えば、Ｘ軸、Ｙ軸およびＺ軸の３軸方向に被はんだ付け部品２５の接合部分２６を移動できるように構成される。尚、被はんだ付け部品２５を移動させる代わりに、または被はんだ付け部品２５の移動に加えて、溶融はんだ噴射系２側を移動させるように構成してもよい。
【００２１】  溶融はんだ噴射系２は、通電加熱した溶融はんだ合金を部品駆動系３にセットされた電子部品２３や基板２４等の被はんだ付け部品２５の接合部分２６に噴射する機能を有する。フラックス噴霧系４は、被はんだ付け部品２５の接合部分２６にフラックスを噴霧する機能を有する。制御系５は、溶融はんだ噴射系２、部品駆動系３およびフラックス噴霧系４を統括制御する機能を有する。
【００２２】  溶融はんだ噴射系２のはんだ溶解炉６は、ガス供給装置１７と接続される。はんだ溶解炉６は、ガス供給装置１７からに供給されるガスが内部に充満した状態ではんだ合金を融点以上に加熱して溶融させることにより溶融はんだ合金を生成する機能を有する。また、はんだ溶解炉６の内部は、溶融はんだ合金およびガスが開閉弁室８の内部に移動できるように複数の連結路７を介して開閉弁室８の内部と連結される。
【００２３】  開閉弁室８には、孔がはんだ噴射部２７として設けられる。開閉弁室８のはんだ噴射部２７は部品駆動系３にセットされる被はんだ付け部品２５の接合部分２６に向けて溶融はんだ合金を噴射できる位置に設けられる。はんだ噴射部２７付近の開閉弁室８の形状は、被はんだ付け部品２５の接合部分２６が様々な形状であってもはんだ噴射部２７を十分に接近できるように細長い形状とすることが望ましい。そして、開閉弁９が、開閉弁室８の外部から開閉弁室８を貫通してはんだ噴射部２７を開閉可能に移動できるように設けられる。すなわち、開閉弁９は、開閉弁室８の内部において駆動できるように構成される。
【００２４】  開閉弁駆動装置１０は、開閉弁制御部１９からの制御信号に従って開閉弁９を駆動させることにより開閉弁９の開閉を行う機能を有する。開閉弁駆動装置１０には、例えば電圧をかけると変形するピエゾ素子を利用することができる。
【００２５】  開閉弁室８のはんだ噴射部２７の外側には、オリフィス１１が設けられる。オリフィス１１は、所望の直径のノズル孔を有する。そして、線状の溶融はんだ合金が開閉弁室８のはんだ噴射部２７からオリフィス１１のノズル孔を通って被はんだ付け部品２５の接合部分２６に噴射される。オリフィス１１は、開閉弁室８から着脱可能に構成することができる。このため、溶融はんだ合金の直径を調整するための大きさが異なる所望の直径のノズル孔を有する複数のオリフィス１１を予め準備し、被はんだ付け部品２５の接合部分２６に供給すべき溶融はんだ合金の噴射量に適切な大きさのノズル孔を有するオリフィス１１を選択して開閉弁室８に装着することができる。尚、ノズル孔が可変のオリフィス１１をはんだ噴射部２７にセットしてもよい。
【００２６】  また、ガス供給路１６の上流側の端部は、ガス供給装置１７と接続される一方、下流側の端部は、オリフィス１１から噴射される溶融はんだ合金の近傍に設置される。そして、ガス供給路１６は、ガス供給装置１７から供給されるガスをオリフィス１１から噴射される溶融はんだ合金に吹き付けることにより、噴射された溶融はんだ合金の酸化を防止する機能を有する。
【００２７】  ガス供給装置１７は、はんだ溶解炉６の内部およびガス供給路１６にガスを供給する機能を有する。はんだ溶解炉６の内部およびガス供給路１６に供給するガスとしては、窒素（Ｎ２）ガス等の不活性ガスとすることがはんだ合金の酸化による劣化防止の観点から望ましい。溶解炉の内部およびガス供給路１６に供給するガスは、装置の構造を簡易にするために同一としてもよいし、はんだ合金の雰囲気や目的に応じた適切な材質とするために異なるものとしてもよい。
【００２８】  ガス圧調整部１８は、ガス供給装置１７と接続される。ガス圧調整部１８は、ガス供給装置１７からはんだ溶解炉６の内部に供給されるガスの量を制御することによりはんだ溶解炉６および開閉弁室８の内部におけるガスの圧力を制御する機能を有する。また、ガス圧調整部１８は、ガス供給装置１７からガス供給路１６を経由して溶融はんだ合金に吹き付けられるガスの圧力を調整できるように構成してもよい。
【００２９】  一方、通電装置１２は、スイッチ１２Ａ、直流電源および可変抵抗を備え、装置側電極１３および部品側電極１４と電気的に接続される。そして、通電装置１２は、通電条件制御部２０からの出力電圧制御信号に従って装置側電極１３と部品側電極１４との間に所望の電圧を印加する機能および／または所望の電流を供給する機能を有する。
【００３０】  装置側電極１３は、開閉弁室８のはんだ噴射部２７から噴射される溶融はんだ合金と通電可能な溶融はんだ噴射系２の任意の位置に電気的に接続される。図１は、開閉弁室８の壁面が導体である場合に、開閉弁室８に装置側電極１３を固定した例を示している。一方、部品側電極１４は、開閉弁室８のはんだ噴射部２７から噴射された溶融はんだ合金と通電可能な被はんだ付け部品２５の任意の位置または開閉弁室８のはんだ噴射部２７から噴射された溶融はんだ合金自体に接触可能な任意の位置に設けられる。部品側電極１４は、通電装置１２に固定することも可能であるが、絶縁部品１５を介して溶融はんだ噴射系２の任意の位置に固定すれば、部品側電極１４の強度を良好に保ちつつ部品側電極１４を所望の位置に容易に配置することができる。図１は、部品側電極１４を、絶縁部品１５および装置側電極１３を介して開閉弁室８に固定した例を示している。
【００３１】  図２は、図１に示す部品側電極１４を被はんだ付け部品２５の接合部分２６となる電子部品２３の端子に接触可能な位置に配置した例を示す図である。
【００３２】  図２に示すように部品側電極１４を電子部品２３の端子２３Ａに接触させ、かつはんだ溶解炉６および開閉弁室８の内部におけるガスの圧力を十分に高くした状態で開閉弁９を移動させて開閉弁室８のはんだ噴射部２７を所定時間開くとガス圧の作用によりはんだ噴射部２７から線状の溶融はんだ合金が被はんだ付け部品２５の接合部分２６に向かって噴射される。このため、通電装置１２から装置側電極１３、開閉弁室８、線状の溶融はんだ合金、被はんだ付け部品２５の接合部分２６に付着したはんだ合金２６Ａ、電子部品２３の端子２３Ａおよび部品側電極１４を経由して再び通電装置１２に戻る電流ループが形成される。
【００３３】  従って、通電装置１２から電流ループを流れる電流の作用により、すなわち線状の溶融はんだ合金および被はんだ付け部品２５の接合部分２６に通電することによって線状の溶融はんだ合金および被はんだ付け部品２５の接合部分２６がはんだ合金の融点以上の温度となるように加熱することができる。つまり、通電装置１２および電流ループを流れる電流が線状の溶融はんだ合金および被はんだ付け部品２５の接合部分２６の加熱手段として機能している。
【００３４】  この結果、溶融はんだ合金が溶着前において凝固することなく基板２４のランド部２４Ａおよび端子２３Ａ等の接合部分２６において十分に濡れ広がり、濡れた溶融はんだ合金を接合部分２６に良好に溶着することができる。尚、図２に示すように部品側電極１４を電子部品２３の端子２３Ａの先端に接触させれば、接合部分２６である電子部品２３の端子２３Ａを確実に加熱することができる。このため、より良好なはんだ付けを行うことができる。
【００３５】  図３は、図１に示す部品側電極１４を被はんだ付け部品２５の接合部分２６となる基板２４のランド部２４Ａに接触可能な位置に配置した例を示す図である。
【００３６】  図３に示すように部品側電極１４を基板２４のランド部２４Ａに接触させても部品側電極１４を電子部品２３の端子２３Ａに接触させた場合と同様に通電により線状の溶融はんだ合金および被はんだ付け部品２５の接合部分２６がはんだ合金の融点以上の温度となるように加熱することができる。この場合、複数の接合部分２６が互に同一または類似する形状であれば部品駆動系３を駆動して被はんだ付け部品２５を移動させることにより基板２４のランド部２４Ａと部品側電極１４との間における相対的な位置決めが容易になるという利点がある。
【００３７】  図４は、図１に示す部品側電極１４を被はんだ付け部品２５に接触させずに接合部分２６の近傍において溶融はんだ合金に接触可能な位置に配置した例を示す図である。
【００３８】  図４に示すように部品側電極１４を被はんだ付け部品２５に接触させる代わりに接合部分２６から離れた位置において溶融はんだ合金に直接接触させても、部品側電極１４の先端まで噴射した溶融はんだ合金を通電により十分に加熱することができる。そして、加熱された溶融はんだ合金が融点以上の高温状態を維持したまま通電から開放されて接合部分２６に供給されるため、溶融はんだ合金が溶着前に凝固することなく良好にはんだ付けを行うことができる。この場合、電子部品２３および基板２４に電流が流れないため、電子部品２３や基板２４への無用な電流の漏洩を回避することにより電気的衝撃を緩和できるという利点がある。
【００３９】  尚、部品側電極１４を接合部分２６の近傍に配置した場合、部品側電極１４が溶融はんだ合金内に入り込んだ状態で溶融はんだ合金が凝固すると部品側電極１４が接合部分２６に固定されてしまう可能性がある。そこで、溶融はんだ合金が接合部分２６に供給された後に、溶融はんだ合金の凝固前に被はんだ付け部品２５全体もしくは電子部品２３の端子２３Ａのみを部品側電極１４から引き離すように部品駆動系３を制御してもよい。
【００４０】  図５は、図１に示す部品側電極１４を接合部分２６と電気的に接続されている被はんだ付け部品２５の任意の部位と接続した例を示す図である。
【００４１】  図５に示すようにワイヤ状の部品側電極１４を接合部分２６と電気的に接続されている基板２４上のあるランド部２４Ａと接続させることもできる。尚、ワイヤ状の部品側電極１４を接合部分２６と電気的に接続されている電子部品２３のある端子２３Ａと接続させてもよい。この場合にも、接合部分２６が溶融はんだ合金の噴射位置にあるときに溶融はんだ合金を噴射すれば、通電装置１２から装置側電極１３、開閉弁室８、線状の溶融はんだ合金、被はんだ付け部品２５の接合部分２６、被はんだ付け部品２５上の導体および部品側電極１４を経由して再び通電装置１２に戻る電流ループを流れる電流によって溶融はんだ合金が溶着前に凝固しないように加熱することができる。尚、この場合、部品側電極１４を溶融はんだ噴射系２に固定する必要がないため、図５に示すように、部品側電極１４および装置側電極１３を電線の先端とし、かつ絶縁部品１５を設けなくてもよい。このため、電極の構造が簡易となる。
【００４２】  尚、装置側電極１３を溶融はんだ噴射系２に接続する代わりに、はんだ噴射部２７付近の上流側における溶融はんだ合金に直接接触させてもよい。この場合、電力が開閉弁室８の壁面等の溶融はんだ噴射系２において消費されないため、電力を効率よく溶融はんだ合金の加熱に利用することができる。
【００４３】  次に、制御系５の詳細機能について説明する。
【００４４】  開閉弁制御部１９は、開閉弁駆動装置１０に制御信号を送って駆動させることにより開閉弁９を所望のタイミングで開閉させる機能を有する。通電条件制御部２０は、通電装置１２に制御信号を送って所望のタイミングにおいて所望の出力電圧および／または出力電流が通電装置１２から出力されるように通電装置１２を制御する機能、つまり通電装置１２の出力電圧および出力電流を制御する機能を有する。部品駆動制御部２１は、部品駆動系３に制御信号を送って駆動させることにより所望のタイミングにおいて被はんだ付け部品２５を所望の位置に移動させて接合部分２６の位置決めを行う機能を有する。
【００４５】  同期部２２は、開閉弁制御部１９、通電条件制御部２０、通電装置１２のスイッチ１２Ａ、部品駆動制御部２１およびフラックス噴霧系４に同期信号を送ることによって開閉弁９の開閉タイミング、通電装置１２からの出力電圧および／または出力電流の変化タイミング、通電装置１２のスイッチ１２Ａの開閉タイミング、部品駆動系３の駆動タイミングおよびフラックス噴霧系４からのフラックスの噴霧タイミングがそれぞれトリガ信号から所望の遅延時間経過後となるようにタイミング制御する機能を有する。例えば、被はんだ付け部品２５の接合部分２６の位置決めが完了したタイミングでフラックスが噴霧された後に、通電装置１２のスイッチ１２Ａが閉じて適切な電流および電圧が出力された状態で開閉弁９が適切時間だけ開いて通電加熱された溶融はんだ合金が噴射するように開閉弁制御部１９、通電条件制御部２０、部品駆動制御部２１およびフラックス噴霧系４を統括制御することができる。
【００４６】  ただし、フラックスが、溶融はんだ合金の噴射に先立って噴射されずに、溶融はんだ合金の噴射と同時に噴霧されるようにフラックス噴霧系４を制御してもよい。また、フラックスの塗布方法は公知の方法を用いることができる。従って、フラックス噴霧系４を設けずに、オペレータがフラックスを接合部分２６の適切な部位に塗布するようにしてもよい。また、同期部２２は、開閉弁９を閉じるタイミングよりも早いタイミングで通電装置１２のスイッチ１２Ａを開くことによって通電を停止させることもできる。この場合、開閉弁９を閉じた直後に途切れた溶融はんだ合金からのアーク放電の発生を防止することができる。これにより、被はんだ付け部品２５の電子回路がアーク放電によって悪影響を受ける恐れがある場合であっても、アーク放電が発生しないため電子回路への悪影響を回避できる。このように、同期部２２および通電装置１２のスイッチ１２Ａを途切れた溶融はんだ合金からアーク放電が発生しないように通電を停止させるスイッチ手段として利用することができる。
逆に、溶融はんだ合金からアーク放電を意図的に発生させることもできる。この場合には、放電のエネルギも溶融はんだ合金や被はんだ付け部品２５の加熱に寄与させることができる。従って、アーク放電を発生させても差し支えない場合には、通電装置１２にスイッチ１２Ａを設けずに、開閉弁９を閉じれば溶融はんだ合金が途切れることによって通電が停止するようにしてもよい。
【００４７】（動作および作用）
次に、はんだ付け装置１の動作および作用について説明する。
【００４８】  まず、部品駆動系３に、電子部品２３や基板２４等の被はんだ付け部品２５がセットされる。さらに、被はんだ付け部品２５の接合部分２６に供給すべき溶融はんだ合金の噴射量に適切な大きさのノズル孔を有するオリフィス１１が開閉弁室８に装着される。また、既に別のオリフィス１１が開閉弁室８に装着されている場合には、適切なオリフィス１１に交換される。
【００４９】  一方、はんだ溶解炉６の内部には、はんだ合金が充填される。このとき開閉弁室８の開閉弁９は閉じられる。そして、ガス圧調整部１８からの制御信号に従って所定の量の不活性ガスがガス供給装置１７からはんだ溶解炉６の内部に供給される。これによりはんだ溶解炉６の内部には、所定の圧力の不活性ガスが充満する。この状態で、はんだ溶解炉６において、はんだ合金が加熱されることにより、溶融はんだ合金が生成される。このとき不活性ガスがはんだ溶解炉６の内部に充満しているため溶融はんだ合金の酸化が防止される。はんだ溶解炉６において生成された溶融はんだ合金は、連結路７を通って開閉弁室８に導かれる。
【００５０】  次に、同期部２２からの同期信号に従って部品駆動制御部２１が部品駆動系３を駆動させ、被はんだ付け部品２５の接合部分２６が溶融はんだ合金の噴射位置に位置決めされる。このため、通電装置１２に接続された装置側電極１３が電子部品２３の端子２３Ａや基板２４のランド部２４Ａに接触する位置または近傍の位置に配置される。
【００５１】  そして、同期部２２から同期信号がフラックス噴霧系４に出力され、溶融はんだ合金の噴射に先立って、フラックス噴霧系４から基板２４のランド部２４Ａや電子部品２３の端子２３Ａ等の被はんだ付け部品２５の接合部分２６にフラックスが噴霧される。これにより、接合部分２６における溶融はんだ合金の濡れ性が向上される。
【００５２】  次に、同期部２２からの同期信号に従って開閉弁制御部１９は、開閉弁駆動装置１０に制御信号を送ることにより開閉弁９を駆動させ、開閉弁９を開ける。そうすると、はんだ溶解炉６に充満する不活性ガスの圧力を駆動力として溶融はんだ合金が開閉弁室８のはんだ噴射部２７からオリフィス１１のノズル孔を経由して被はんだ付け部品２５の接合部分２６に向かって噴射する。このとき、開閉弁制御部１９による開閉弁駆動装置１０の制御によって開閉弁９は所定の時間開いた状態とされる。これにより、溶融はんだ合金は線状となる。
【００５３】  一方、ガス圧調整部１８による制御下において、ガス供給装置１７からガス供給路１６に所定量の不活性ガスが供給される。このため、不活性ガスは、ガス供給路１６内を通ってオリフィス１１近傍においてガス供給路１６から放出され、オリフィス１１近傍において溶融はんだ合金に吹き付けられる。これにより、オリフィス１１から噴射された溶融はんだ合金の酸化が防止される。
【００５４】  ここで、室温状態の基板２４と電子部品２３とが溶融はんだ合金によりはんだ付けされるためには基板２４や電子部品２３等の接合部分２６の金属表面の温度がはんだ合金の融点温度以上に加熱されている必要がある。仮に、基板２４と電子部品２３の金属表面の温度がはんだ合金の融点未満であると、接合部分２６に到達した溶融はんだ合金が冷やされて、溶融はんだ合金の濡れ広がりが不十分な状態で凝固してしまう。つまり、基板２４と電子部品２３の温度が十分に高くないと、基板２４と電子部品２３のはんだ付けができない。
【００５５】  換言すれば、溶融はんだ合金が基板２４や電子部品２３等の接合部分２６に接触するときに、接合部分２６の金属表面をはんだ合金の融点温度以上に加熱できれば溶融はんだ合金が冷えて凝固しないため、基板２４と電子部品２３とをはんだ付けすることができる。従って、融点以上の温度の溶融はんだ合金が飛翔して接合部分２６に到達し、溶融はんだ合金から接合部分２６の金属表面に熱が伝わったとしても依然として溶融はんだ合金自身の溶融状態を保つために必要な熱量を加えることが必要である。
【００５６】  そこで、同期部２２からの同期信号に従って開閉弁９が開く前のタイミングで通電装置１２のスイッチ１２Ａが閉じられるとともに通電条件制御部２０から通電装置１２に制御信号が出力され、予め通電装置１２から所望の電圧が装置側電極１３と部品側電極１４との間に印加される。このため、オリフィス１１のノズル孔から噴射した溶融はんだ合金が接合部分２６に到達した瞬間に通電装置１２から装置側電極１３、開閉弁室８、溶融はんだ合金および部品側電極１４を経由して再び通電装置１２に戻る電流ループが形成され、溶融はんだ合金が通電される。このとき、部品側電極１４が電子部品２３の端子２３Ａや基板２４のランド部２４Ａに接触している場合には、電子部品２３の端子２３Ａや基板２４のランド部２４Ａも通電される。
【００５７】  この結果、通電された溶融はんだ合金は、電気抵抗により瞬時に加熱される。特に、噴射した溶融はんだ合金は、非常に細い線状であるため電気抵抗が大きい。従って、溶融はんだ合金内において電力を容易に熱に変換することが可能であり、溶融はんだ合金を十分に加熱することができる。これにより、溶融はんだ合金は、はんだ溶解炉６内における溶解温度よりもさらに高温に急速加熱される。
【００５８】  そして、噴射された溶融はんだ合金は、通電加熱されながら溶融状態を保ちつつ電子部品２３と基板２４の接合部分２６に到達する。このとき、溶融はんだ合金が持つ熱が電子部品２３と基板２４の接合部分２６の表面に伝わり、電子部品２３と基板２４の接合部分２６が加熱される。この結果、接合部分２６は、はんだ合金の融点以上の十分な温度に加熱される。さらに、電子部品２３の端子２３Ａまたは基板２４のランド部２４Ａが部品側電極１４と接触している場合には、接合部分２６が直接通電加熱されてはんだ合金の融点以上の十分な温度となる。これにより、溶融はんだ合金は、接合部分２６において良好に濡れ広がり、電子部品２３と基板２４のはんだ付けを良好に行うことができる。
【００５９】  尚、飛翔中の溶融はんだ合金の温度は、通電装置１２の出力電流または出力電圧および溶融はんだ合金の噴射時間によって決まる。従って、接合部分２６が少なくともはんだ合金の融点以上の温度となるように、通電装置１２の出力電流または出力電圧および溶融はんだ合金の噴射時間が設定される。そして、設定された通電装置１２の出力電流または出力電圧および溶融はんだ合金の噴射時間となるように通電条件制御からの制御信号および開閉弁制御部１９からの制御信号により、それぞれ通電装置１２および開閉弁駆動装置１０が制御される。つまり、溶融はんだ合金および接合部分２６の温度は、通電装置１２の出力電流または出力電圧および溶融はんだ合金の噴射時間によって制御される。
【００６０】  また、ここで重要なことは、はんだ付けが行われる間は装置側電極１３と部品側電極１４とが溶融はんだ合金を介して電気的に繋がった状態になることである。すなわち、装置側電極１３と部品側電極１４とが繋がった状態で初めて通電加熱が可能になる。従って、溶融はんだ合金は、１個または複数個の溶融はんだボールとして断続的に噴射されるのでなく、繋がった状態の線状の溶融はんだ合金として連続的に噴射されることが重要である。
【００６１】  溶融はんだ合金を線状とするためには、開閉弁９の開閉時間を十分に長くすればよい。すなわち、開閉弁９が開いている間は、オリフィス１１のノズル孔から接合部分２６まで溶融はんだ合金が繋がった状態となる。開閉弁９の開閉時間の調整は、開閉弁制御部１９による開閉弁駆動部の制御によって行うことができる。加えて、噴射した溶融はんだ合金を繋がった状態で良好に維持するためには、はんだ溶解炉６の内部に充満する不活性ガスの圧力を十分な圧力とすることも重要である。このはんだ溶解炉６の内部における不活性ガスの圧力は、ガス圧調整部１８によるガス供給装置１７の制御によって行うことができる。
【００６２】  さらに、溶融はんだ合金の噴射時間、つまり開閉弁９の開閉時間を調整することによって、溶融はんだ合金の噴射量を制御することもできる。例えば、開閉弁９が開いている時間が長いほど、溶融はんだ合金の噴射時間が長くなり、接合部分２６への溶融はんだ合金の供給量が多くなる。従って、基板２４や電子部品２３の大きさや形状に応じて接合部分２６に供給される溶融はんだ合金の量を一点一点ごとに適切な量に瞬時に可変調節することができる。このため、接合部分２６におけるはんだ付け精度および信頼性を向上することができる。このように、開閉弁９が溶融はんだ合金の噴射時間を調整する噴射時間調整手段として機能する。但し、溶融はんだ合金の噴射時間を調整できれば、噴射時間調整手段を他の構造としてもよい。
【００６３】  また、溶融はんだ合金の噴射量は、はんだ溶解炉６の内部における不活性ガスの圧力を調節することによっても制御可能である。すなわち、不活性ガスの圧力を調節することによって溶融はんだ合金自体の圧力とともに噴射速度を制御することができる。はんだ溶解炉６の内部における不活性ガスの圧力は、上述したようにガス圧調整部１８において調節することができる。従って、ガス圧調整部１８は、溶融はんだ合金の圧力を調整することにより溶融はんだ合金の噴射量を制御する圧力調整手段として機能する。尚、溶融はんだ合金自体に圧力を可変付加する装置を圧力調整手段として溶融はんだ噴射系２に設けても良い。
【００６４】  加えて、上述したように、溶融はんだ合金の噴射量は、ノズル孔の大きさが異なるオリフィス１１に置換することによっても調整することができる。オリフィス１１のノズル孔の変更は、溶融はんだ合金の噴射量を大きく変更する場合に有効である。
【００６５】  このように、噴射時間調整手段、圧力調整手段およびオリフィス１１等に例示される溶融はんだ合金の噴射量を制御するための噴射量制御手段を溶融はんだ噴射系２に設けることができる。
【００６６】  例えば、直径φ１．０ｍｍの孔の周囲にランド直径φ２．０ｍｍのランド部２４Ａを有する厚さ１．２ｍｍのスルーホール電子基板に、電子部品２３の電極端子として直径φ０．８ｍｍのリード線をはんだ付けする場合に必要なはんだの量は約２．０ｍｍ３である。さらに、オリフィス１１のノズル孔の直径をφ０．１ｍｍとすると、溶融はんだ合金の供給量を２．０ｍｍ３とするために必要な溶融はんだ合金の長さは約２５０ｍｍとなる。従って、溶融はんだ合金の噴射速度が２．５ｍ／ｓであれば、適切な溶融はんだ合金の噴射時間は１００ｍｓとなる。
【００６７】  このようにして、適切な量の溶融はんだ合金が接合部分２６に供給され、はんだ付けが完了したタイミングで、開閉弁制御部１９から開閉弁駆動部に制御信号が出力される。そして、開閉弁駆動部の駆動によって開閉弁９が閉じられる。ここで、被はんだ付け部品２５にアーク放電の影響を与えることが望ましくない場合には、途切れた溶融はんだ合金からアーク放電が発生しないように同期部２２による制御によって開閉弁９が閉じられる前のタイミングで通電装置１２のスイッチ１２Ａがオフ状態とされる。これにより通電が停止した後、溶融はんだ合金の噴射が止まる。よって、途切れた溶融はんだ合金からアーク放電は発生しない。
逆に、アーク放電を溶融はんだ合金および被はんだ付け部品２５の加熱に利用する場合には、スイッチ１２Ａはオン状態のままに制御される。従って、開閉弁９が閉じられることにより、溶融はんだ合金の噴射が止まり、さらに電流ループが途切れることによって通電が終わる。そして、途切れた溶融はんだ合金からのアーク放電が溶融はんだ合金および被はんだ付け部品２５の加熱に利用される。つまり、開閉弁９の開閉が実質的なスイッチ操作として利用される。従って、この場合、通電装置１２にスイッチ１２Ａを設けなくてもよい。
【００６８】  次に、同期部２２からの同期信号に従って、開閉弁９が閉じた後に、部品駆動制御部２１から部品駆動系３に制御信号が出力される。そうすると、部品駆動系３が駆動し、被はんだ付け部品２５の次の接合部分２６が溶融はんだ合金の噴射位置に位置決めされる。このため、通電装置１２に接続された装置側電極１３が次にはんだ付けすべき電子部品２３の端子２３Ａや基板２４のランド部２４Ａに接触する位置または近傍の位置に配置される。そして、同様な流れで複数の接合部分２６について順次はんだ付けが行われる。このとき同期部２２による同期制御により自動的かつ能率的に複数の接合部分２６のはんだ付けを行うことができる。さらに、全ての接合部分２６のはんだ付けが完了すると全ての電子部品２３を基板２４にはんだ付けしたはんだ付け品が完成する。
【００６９】  つまり、以上のようなはんだ付け装置１は、溶融はんだ合金をはんだ付けの対象位置に向けて線状となるように噴射し、かつ溶融はんだ合金に通電することにより接合部分２６における金属表面の温度をはんだ合金の融点以上に加熱できる程度まで溶融はんだ合金の温度を高温にするようにしたものである。
【００７０】（効果）
はんだ付け装置１によれば、溶融はんだ合金とともに被はんだ付け部品２５の接合部分２６が通電により瞬時にはんだ合金の融点以上に加熱されるため、被はんだ付け部品２５の接合部分２６をレーザなどにより予備加熱する必要がない。このため、常温において接合部分２６のはんだ付けが可能である。加えて、複雑な接合部分２６の加熱設備が不要であるのみならず、予熱による加熱時間の増加も回避することができる。
【００７１】  また、噴射後の溶融はんだ合金が通電加熱されるため、従来のように噴射後における溶融はんだ合金の温度低下を見込んではんだ溶解炉６内の温度を不要に高くするという必要がない。原理的には、はんだ溶解炉６および開閉弁室８内における溶融はんだ合金の溶融状態を維持可能な温度まではんだ溶解炉６内を加熱できればよい。実際には、はんだ溶解炉６内の温度をはんだ合金の融点よりも若干高い温度に維持できれば十分であると考えられる。このため、はんだ溶解炉６に要求される温度耐久性を軽減することがきる。また、はんだ溶解炉６内において高温のはんだ合金が雰囲気内での反応により劣化することも回避できる。
【００７２】  しかも、はんだ付け装置１によれば、接合部分２６における溶融はんだ合金の温度を融点以上の高温に維持できる。このため、溶融はんだ合金が接合部分２６に十分に濡れ広がり、良好なはんだ付けを行うことができる。従って、はんだごてを用いたはんだ付けと同様に必要な範囲において強固なはんだ付け性を確保できる。
【００７３】  逆に、はんだ付け装置１によれば、はんだごてを用いたはんだ付けでは不可能なほど短時間かつ高精度ではんだ付けを完了することができる。すなわち、はんだ付け装置１では、はんだ合金がはんだ付けの時点において既に溶融している。このため、はんだ付け装置１では、はんだごてを用いたはんだ付け方法のように、はんだ付けの時点においてはんだの溶融工程がなく高速なはんだ付けを行うことが可能である。さらに、はんだ付け装置１では、はんだごてを用いたはんだ付け方法とは異なり、非接触ではんだ付けが行われる。このため、はんだ付け装置１では、基板２４上に電子部品２３が高密度に配置されていても精度良く溶融はんだ合金の噴射位置と接合部分２６との相対的な位置決めを行って良好なはんだ付けを行うことができる。
【００７４】  また、溶融はんだ合金は、通電加熱により１０００℃から２０００℃程度に加熱することも可能であり、このように高温に加熱された溶融はんだ合金は接合部分２６に噴射されただけで瞬時に良好に濡れ広がる。このため、はんだ付けに要する時間は、実質的に溶融はんだ合金の噴射時間となる。溶融はんだ合金の噴射時間は、例えば０．０５秒程度である。従って、溶融はんだ合金を瞬時に高温にできることもはんだ付けプロセスの高速化に寄与している。
【００７５】  さらに、はんだ付け装置１では、噴射される溶融はんだ合金の供給量を開閉弁９の開閉時間、オリフィス１１のノズル孔の大きさおよびはんだ溶解炉６の内部における不活性ガスの圧力を調整することによって接合部分２６の大きさや形状に応じて精密に制御できる。このため、はんだ付け装置１では、バラツキが少なく高精度なはんだ付けが可能である。
【００７６】  図６は、図１に示すはんだ付け装置１によるはんだ付け試験の結果と従来のはんだ付け方法によるはんだ付け試験の結果とを比較した図であり、図７は、図６に示すはんだ付けの評価結果を模式図に説明する図である。
【００７７】  はんだ付け試験は、厚さが１．２ｍｍの紙フェノールの表面に銅メッキした基板２４の表面に薄くフラックスを塗布した状態で、溶融はんだ合金を噴射することにより行った。溶融はんだ合金としては、融点が２２０℃の標準鉛フリーはんだ合金である３Ａｇ−０．５Ｃｕ−Ｓｎを用いた。
【００７８】  そして、基板２４の予熱を行わずに、はんだ付け装置１を用いてはんだ溶解炉６の内部における温度を２５０℃としてノズル孔直径がφ０．１ｍｍのオリフィス１１から溶融はんだ合金を噴射した。さらに、部品側電極１４を基板２４のランド部２４Ａに相当する銅メッキ面に直接接触させることにより溶融はんだ合金の通電加熱を行った。尚、溶融はんだ合金の噴射時間を１００ｍｓとし、通電時における電圧および電流をそれぞれ２０Ｖおよび約２〜３Ａとした。
【００７９】  この結果、図６に示すように良好なはんだ付け性が得られた。すなわち図７（Ａ）に示すように、溶融はんだ合金が基板２４に十分に濡れ広がった。尚、同じ条件で基板２４に直径がφ０．８ｍｍのリード線を接合するはんだ付け試験を図２から図５に示すように部品側電極１４をリード線、基板２４のランド部２４Ａ、溶融はんだ合金および基板２４上の電導部分にそれぞれ接触させた状態で行ったところ、いずれの場合においても良好なはんだ付け性が得られた。
【００８０】  一方、溶融はんだ合金の通電および基板２４の予熱のいずれも行わずに溶融はんだ合金を噴射してはんだ付けを行ったところはんだ付け性は不良となった。すなわち、図７（Ｃ）に示すように、はんだは全く基板２４に溶着しなかった。
【００８１】  さらに、基板２４を２００℃に予熱してから溶融はんだ合金の通電を行わずに溶融はんだ合金を噴射してはんだ付けを行ったところはんだは一部溶着となった。また、溶融はんだ合金の通電および基板２４の予熱のいずれも行わずに、はんだ溶解炉６の内部における温度を４００℃として溶融はんだ合金を噴射してはんだ付けを行った場合にもはんだは一部溶着となった。すなわち、図７（Ｂ）に示すように、はんだが濡れ広がっているが部分的に基板２４に付着した状態であり、全体としてははんだ付け性が不十分となった。
【００８２】  図６に示すはんだ付け試験結果から、はんだ溶解炉６の内部における温度を２５０℃として基板２４の予熱を行わなくても、溶融はんだ合金の通電加熱を行えば、良好なはんだ付け性が得られることが分かる。従って、溶融はんだ合金がはんだ付けに十分な温度まで加熱されていたことが確認できる。さらに、図６に示すはんだ付け試験結果から、通電時の電圧を２０Ｖ、溶融はんだ合金の噴射時間を１００ｍｓとすることにより良好なはんだ付け性が得られることが分かる。従って、通電時の電圧および噴射時間を含むはんだ付け条件が適切に設定されていたことが確認できる。
【符号の説明】
【００８３】１  はんだ付け装置
２  溶融はんだ噴射系
３  部品駆動系
４  フラックス噴霧系
５  制御系
６  はんだ溶解炉
７  連結路
８  開閉弁室
９  開閉弁
１０  開閉弁駆動装置
１１  オリフィス
１２  通電装置
１２Ａ  スイッチ
１３  装置側電極
１４  部品側電極
１５  絶縁部品
１６  ガス供給路
１７  ガス供給装置
１８  ガス圧調整部
１９  開閉弁制御部
２０  通電条件制御部
２１  部品駆動制御部
２２  同期部
２３  電子部品
２３Ａ  端子
２４  基板
２４Ａ  ランド部
２５  被はんだ付け部品
２６  接合部分
２６Ａ  はんだ合金
２７  はんだ噴射部
【図１】
2010283315.tif 000003
【図２】
2010283315.tif 000004
【図３】
2010283315.tif 000005
【図４】
2010283315.tif 000006
【図５】
2010283315.tif 000007
【図６】
2010283315.tif 000008
【図７】
2010283315.tif 000009
【手続補正書】
【提出日】平成21年11月24日(2009.11.24)
【手続補正１】
【補正対象書類名】明細書
【補正対象項目名】００１２
【補正方法】変更
【補正の内容】
【００１２】  本発明に係るはんだ付け装置は、上述の目的を達成するために、被はんだ付け部品の接合部分に溶融したはんだを線状に噴射するはんだ噴射手段と、前記線状に噴射されたはんだに通電することにより前記はんだを加熱する通電手段とを備えたものである。
【手続補正２】
【補正対象書類名】明細書
【補正対象項目名】００１３
【補正方法】変更
【補正の内容】
【００１３】  また、本発明に係るはんだ付け方法は、上述の目的を達成するために、被はんだ付け部品の接合部分に溶融したはんだを線状に噴射するステップと、前記線状に噴射されたはんだに通電することにより前記はんだを加熱するステップとを有するものである。
【手続補正３】
【補正対象書類名】明細書
【補正対象項目名】００１４
【補正方法】変更
【補正の内容】
【００１４】  また、本発明に係るはんだ付け品の製造方法は、上述の目的を達成するために、被はんだ付け部品の接合部分に溶融したはんだを線状に噴射するステップと、前記線状に噴射されたはんだに通電することにより前記はんだを加熱するステップとを有するものである。
【手続補正４】
【補正対象書類名】特許請求の範囲
【補正対象項目名】全文
【補正方法】変更
【補正の内容】
【特許請求の範囲】
【請求項１】
被はんだ付け部品の接合部分に溶融したはんだを線状に噴射するはんだ噴射手段と、
前記線状に噴射されたはんだに通電することにより前記はんだを加熱する通電手段と、
を備えたはんだ付け装置。
【請求項２】
前記溶融したはんだの噴射量を制御する噴射量制御手段をさらに備える請求項１記載のはんだ付け装置。
【請求項３】
前記噴射量制御手段は、前記溶融したはんだの噴射時間を調整することにより前記溶融したはんだの噴射量を制御する噴射時間調整手段を備える請求項２記載のはんだ付け装置。
【請求項４】
前記噴射量制御手段は、前記溶融したはんだの圧力を調整することにより前記溶融したはんだの噴射量を制御する圧力調整手段を備える請求項２または３記載のはんだ付け装置。
【請求項５】
前記噴射量制御手段は、前記溶融したはんだの直径を調整する孔を有する交換可能なオリフィスを備える請求項２乃至４のいずれか１項に記載のはんだ付け装置
【請求項６】
前記はんだ噴射手段は、前記溶融したはんだを生成する溶解炉と、前記溶解炉内に不活性ガスを供給するガス供給装置とを備える請求項１乃至５のいずれか１項に記載のはんだ付け装置。
【請求項７】
前記通電手段は、前記溶融したはんだに通電可能な前記はんだ噴射手段の位置に接続される第１の電極と、前記被はんだ付け部品に接続される第２の電極とを備える請求項１乃至６のいずれか１項に記載のはんだ付け装置。
【請求項８】
前記通電手段は、前記溶融したはんだに通電可能な前記はんだ噴射手段の位置に接続される第１の電極と、前記被はんだ付け部品から離れ、かつ前記噴射したはんだと接触する位置に配置された第２の電極とを備える請求項１乃至６のいずれか１項に記載のはんだ付け装置。
【請求項９】
前記第２の電極を前記被はんだ付け部品から引き離す駆動手段をさらに備える請求項７記載のはんだ付け装置。
【請求項１０】
前記はんだからアーク放電が発生しないように前記はんだが途切れる前に前記通電を停止させるスイッチ手段を更に備える請求項１乃至９のいずれか１項に記載のはんだ付け装置。
【請求項１１】
被はんだ付け部品の接合部分に溶融したはんだを線状に噴射するステップと、
前記線状に噴射されたはんだに通電することにより前記はんだを加熱するステップと、
を有するはんだ付け方法。
【請求項１２】
前記はんだの噴射に先立ってまたは前記はんだの噴射と同時に前記接合部分にフラックスを塗布するステップをさらに有する請求項１１記載のはんだ付け方法。
【請求項１３】
被はんだ付け部品の接合部分に溶融したはんだを線状に噴射するステップと、
前記線状に噴射されたはんだに通電することにより前記はんだを加熱するステップと、
を有するはんだ付け品の製造方法。